(57)【要約】  本発明は、リチウムイオン電池用の複合微細構造集電体及びその製造方法に関し、該複合微細構造集電体は、滑らかな下面（９）と複合微細構造を有する上面とを含み、上面はマイクロボス（１０）とトレンチ（１１）を含み、マイクロボス（１０）がトレンチ（１１）により囲まれており、マイクロボス（１０）には、凹孔、鱗状バリ及び窪み構造が設けられる。該製造方法は、ナイフの設計及び銅シート前処理のステップ（１）と、表面微構造のプラウ切削加工のステップ（２）を含む。【選択図】図１
2021518038.tif 000002
【特許請求の範囲】
【請求項１】
リチウムイオン電池用の複合微細構造集電体であって、
滑らかな下面（９）と、複合微細構造を有する上面とを含み、前記上面はマイクロボス（１０）とトレンチ（１１）を含み、前記マイクロボス（１０）がトレンチ（１１）により囲まれており、前記マイクロボス（１０）には、凹孔、鱗状バリ及び窪み構造が設けられる、ことを特徴とするリチウムイオン電池用の複合微細構造集電体。
【請求項２】
請求項１に記載のリチウムイオン電池用の複合微細構造集電体の製造方法であって、
プラウ切削ナイフの設計及び銅シートの前処理のステップ（１）と、銅集電体の表面微構造のプラウ切削加工のステップ（２）とを含む、ことを特徴とする方法。
【請求項３】
前記プラウ切削ナイフの設計及び銅シートの前処理では、
プラウ切削ナイフの前角α＝４０°〜５０°、後角κ＝２０°〜３０°、押し出し刃の傾斜角β＝１５°〜３０°、成形角θ＝１０°〜２０°、プラウ切削ナイフの幅Ｂ０＝１０〜２０ｍｍ及び厚さＬｔ＝２〜４ｍｍとするプラウ切削ナイフ設計のステップ（１）と、
サンドペーパーで銅シートを研磨して、銅シートの両面を平坦にした後、銅シートを銅張積層板表面洗浄剤に入れて浸し、連続的に撹拌して銅シートの両面を滑らかにする、銅シート前処理のステップ（２）と、を含む、ことを特徴とする請求項２に記載の製造方法。
【請求項４】
前記プラウ切削ナイフの材料がＷ１８Ｃｒ４Ｖである、ことを特徴とする請求項３に記載の製造方法。
【請求項５】
前記銅シートが円状である、ことを特徴とする請求項３に記載の製造方法。
【請求項６】
前記銅シートの厚さが０．５〜１ｍｍである、ことを特徴とする請求項３に記載の製造方法。
【請求項７】
前記の浸漬・連続撹拌の時間が３〜５ｍｉｎである、ことを特徴とする請求項３に記載の製造方法。
【請求項８】
前記銅集電体の表面微構造のプラウ切削加工は、
プラウ切削ナイフを平削り盤にクランピングして、金属用５０２接着剤を用いて銅シートをステンレス製正方状テーブルに貼り付け、次に、正方状テーブルを平削り盤の万力に固定し、その後、ナイフの垂直方向及び銅シートの表面をダイヤルゲージで校正する、ナイフをクランピングしてワークを固定するステップ（１）と、
プラウ切削ナイフの作動ストロークが銅シートの輪郭をカバーするように平削り盤の作動ストロークを設定し、次にツール設定を行う、平削り盤の作動パラメータを調整するステップ（２）と、
切削深さを１００〜１５０μｍ、ワーク送り量を２５０〜４００μｍに調節して、銅シートの縁部から一次プラウ切削を行うことで、銅シートの表面にアレイ状トレンチ構造を形成する、一次プラウ切削−押し出しのステップ（３）と、
正方状テーブルを回転させ、ダイヤルゲージで銅シートの平面を再度校正し、ツール設定後、ステップ（３）の前記切削深さ及び送り量で二次プラウ切削−押し出しを行い、二次プラウ切削−押し出しにより銅シートの基体に切削を行うとともに、一次プラウ切削−押し出しによるトレンチに対して、二次プラウ切削−押し出しを垂直に行い、トレンチ、凹孔、鱗状バリ、窪みの複合微細構造を得る、二次プラウ切削−押し出しのステップ（４）と、
プラウ切削後のワークを正方状テーブルから取り出し、正方状テーブルを送風乾燥オーブンに入れて加熱し、次に室温に降温すると、接着剤が機能しなくなり、加工済みの銅シートを取り出し、アルコールで洗浄し、複合微細構造集電体を得る、プラウ切削済みワークに対する処理のステップ（５）と、を含む、ことを特徴とする請求項２に記載の製造方法。
【請求項９】
ステップ（４）の前記回転角度が９０°である、ことを特徴とする請求項８に記載の製造方法。
【請求項１０】
ステップ（５）では、前記加熱の温度が１００〜１２０℃であり、加熱の時間が１０〜１５ｍｉｎである、ことを特徴とする請求項８に記載の製造方法。
【発明の詳細な説明】
【技術分野】
【０００１】
本発明は、リチウムイオン電池の技術分野に関し、具体的には、リチウムイオン電池用の複合微細構造集電体及びその製造方法に関する。
【背景技術】
【０００２】
リチウムイオン電池は、３０年未満しか使用されていないが、バルブ調整式鉛蓄電池、充電式ニッケルカドミウム電池又はニッケル水素電池と比較して、リチウムイオン電池は、高い単位エネルギー密度、幅広い用途、優れた大電流放電性能などの優位性を備えるため、これらの二次電池の中で人気が最も高い。新世紀の初期で、新エネルギー動力車の開発・開発に伴い、エネルギー消費による環境汚染の低減や化石燃料に基づく従来のエネルギー構造の代替を目的としたエネルギー改革が進められており、リチウムイオン電池を中核とするエネルギー構造は、幅広く認められて受け入れられている。
【０００３】
リチウムイオン電池の集電体は、軽量、高機械的強度、大きな表面積、電解液での良好な電気化学的安定性、及び活物質との良好な接触性などの利点がある。現在市販されている銅箔集電体は、両面艶出し、片面マット化、両面マット化の電解銅箔であり、その表面構造が単一である。活物質は、特殊な表面構造のない集電体に直接塗布されて、両者が単純に機械的に結合されるので、結合強度が低く、結合有効面積が小さいなどの欠点があり、その結果、活物質と集電体の間の接触抵抗が大きすぎ、それにより電池の可逆容量が低下し、レート特性が劣化し、容量安定性が悪くなるなどの問題を引き起こし、電池の全体的なパフォーマンスに悪影響を及ぼす。
【０００４】
リチウムイオン電池の性能を改善するために、いくつかの研究者はテンプレート法を使用して３次元多孔質銅箔集電体を製造するか、フレキシブルカーボン紙と高効率導電紙を銅箔集電体に置き換える。集電体を製造するためのこれらの材料及び方法については、さらなる研究が必要である。活物質と集電体の結合接合強度及び電極の導電性を向上させるために、特殊な表面機能構造を有する集電体及びその主要な製造技術手法を研究し、集電体と活物質粒子が密に噛み合う界面を形成するようにすることで、活物質と集電体との間の接触抵抗を低減し、活物質の体積変化による容量減衰の問題を低減することは非常に重要なことである。
【発明の概要】
【発明が解決しようとする課題】
【０００５】
高集電体と活物質の結合強を向上させ、両方の間の接触抵抗を減少させ、電極の導電性を高め、さらにリチウムイオン電池の充放電容量及びその安定性を向上させるために、本発明の目的は、リチウムイオン電池用の複合微細構造集電体及びその製造方法を提供することである。前記複合微細構造銅集電体は、トレンチ、凹孔、鱗状バリ、窪みなどの複合微細構造を有する。前記凹孔、鱗状バリ及び窪み構造は集電体の上面におけるマイクロボスにあり、前記マイクロボスはトレンチにより取り囲まれている。
【課題を解決するための手段】
【０００６】
本発明の目的は以下の技術案により実現される。
【０００７】
リチウムイオン電池用の複合微細構造集電体であって、滑らかな下面９と、複合微細構造を有する上面とを含み、前記上面はマイクロボス１０とトレンチ１１を含み、前記マイクロボス１０がトレンチ１１により囲まれており、前記マイクロボス１０には、凹孔、鱗状バリ及び窪み構造が設けられる。
【０００８】
前記リチウムイオン電池用の複合微細構造集電体の製造方法であって、プラウ切削ナイフの設計及び銅シートの前処理のステップ（１）と、銅集電体の表面微構造のプラウ切削加工のステップ（２）とを含む。
【０００９】
好ましくは、前記プラウ切削ナイフの設計及び銅シートの前処理では、
プラウ切削ナイフの前角α＝４０°〜５０°、後角κ＝２０°〜３０°、押し出し刃の傾斜角β＝１５°〜３０°、成形角θ＝１０°〜２０°、プラウ切削ナイフの幅Ｂ０＝１０〜２０ｍｍ及び厚さＬｔ＝２〜４ｍｍとするプラウ切削ナイフ設計のステップ（１）と、
サンドペーパーで銅シートを研磨して、銅シートの両面を平坦にした後、銅シートを銅張積層板表面洗浄剤に入れて浸し、連続的に撹拌して銅シートの両面を滑らかにする銅シートの前処理のステップ（２）と、を含む。
【００１０】
さらに好ましくは、前記プラウ切削ナイフの材料がＷ１８Ｃｒ４Ｖである。
【００１１】
さらに好ましくは、前記銅シートが円状である。
【００１２】
さらに好ましくは、前記銅シートの厚さが０．５〜１ｍｍである。
【００１３】
さらに好ましくは、前記の浸漬・連続撹拌の時間が３〜５ｍｉｎである。
【００１４】
好ましくは、前記銅集電体の表面微構造のプラウ切削加工は、
プラウ切削ナイフを平削り盤にクランピングして、金属用５０２接着剤を用いて銅シートをステンレス製正方状テーブルに貼り付け、次に、正方状テーブルを平削り盤の万力に固定し、その後、ナイフの垂直方向及び銅シートの表面をダイヤルゲージで校正する、ナイフをクランピングしてワークを固定するステップ（１）と、
プラウ切削ナイフの作動ストロークが銅シートの輪郭をカバーするように平削り盤の作動ストロークを設定し、次にツール設定を行う、平削り盤の作動パラメータを調整するステップ（２）と、
切削深さを１００〜１５０μｍ、ワーク送り量を２５０〜４００μｍに調節して、銅シートの縁部から一次プラウ切削を行うことで、銅シートの表面にアレイ状トレンチ構造を形成する、一次プラウ切削−押し出しのステップ（３）と、
正方状テーブルを回転させ、ダイヤルゲージで銅シートの平面を再度校正し、ツール設定後、ステップ（３）の前記切削深さ及び送り量で二次プラウ切削−押し出しを行い、二次プラウ切削−押し出しにより銅シートの基体に切削を行うとともに、一次プラウ切削−押し出しによるトレンチに対して、二次プラウ切削−押し出しを垂直に行い、トレンチ、凹孔、鱗状バリ、窪みなどの複合微細構造を得る、二次プラウ切削−押し出しのステップ（４）と、
プラウ切削後のワークを正方状テーブルから取り出し、正方状テーブルを送風乾燥オーブンに入れて加熱し、次に室温に降温した後、接着剤が機能しなくなると、加工済みの銅シートを取り出し、アルコールで洗浄し、複合微細構造集電体を得る、プラウ切削済みワークに対する処理のステップ（５）と、を含む。
【００１５】
さらに好ましくは、ステップ（４）の前記回転角度が９０°である。
【００１６】
さらに好ましくは、ステップ（５）では、前記加熱の温度が１００〜１２０℃であり、加熱の時間が１０〜１５ｍｉｎであり、より好ましくは、加熱の温度が１００℃であり、加熱の時間が１０ｍｉｎである。
【発明の効果】
【００１７】
従来技術に比べて、本発明は以下の利点を有する。
（１）本発明の集電体の複合微細構造の表面上のトレンチ、凹孔、鱗状バリ、窪みなどの複合微細構造は、活物質の体積変化のための緩衝空間を提供し、活物質と集電体の結合力を高め、それにより電池の可逆容量と容量安定性を向上させる。
（２）本発明の複合微細構造集電体の構造は、集電体と活物質との間の接触表面積を増加させ、活物質の担持量を増加させ、電極の導電性を改善し、電池インピーダンスを低下させ、それにより容量を増加させて、レート特性を向上させるという目的を達成させる。
（３）本発明は、簡単なプラウ切削機械加工法を用いて、複合微細構造を有する集電体を加工するものであり、他の化学加工法に比べて、加工が簡単であり、低コストであり、環境に優しいなどの特徴を有する。
【図面の簡単な説明】
【００１８】
【図１】図１は複合微細構造集電体のマクロ構造の模式図である。
【図２】図２は複合微細構造集電体の実物図である。
【図３】図３は複合微細構造集電体の走査型電子顕微鏡像である。
【図４】図４は複合微細構造の加工ナイフパラメータの模式図である。
【図５】図５は複合微細構造の加工プロセスの模式図である。
【図６】図６は複合微細構造集電体を備えたリチウムイオン半電池の組み立ての模式図である。
【図７】図７は複合微細構造集電体を備えたリチウムイオン半電池、及び構造集電体のないリチウムイオン半電池のサイクル充放電試験の曲線図である。
【図８】図８は複合微細構造集電体を備えたリチウムイオン半電池、及び構造集電体のないリチウムイオン半電池のレート充放電試験の曲線図である。
【図９】図９は複合微細構造集電体を備えたリチウムイオン半電池、及び構造集電体のないリチウムイオン半電池の交流インピーダンス試験の曲線図である。
【発明を実施するための形態】
【００１９】
本発明をさらに理解するために、以下、図面及び実施例を参照しながら本発明をさらに説明するが、なお、本発明によって特許される保護の範囲は実施例に記載の範囲に限定されない。
【００２０】
実施例１
リチウムイオン電池用の複合微細構造集電体及びその製造方法であって、下記ステップ（１）〜ステップ（７）を含む。
（１）ナイフの設計
ナイフの材料はＷ１８Ｃｒ４Ｖである。主なナイフの角度には、前角α＝４０°、後角κ＝２０°、押し出し刃傾斜角β＝３０°及び成形角θ＝２０°が含まれる。ほかのナイフパラメータとしては、ナイフ幅Ｂ０＝２０ｍｍと厚さＬｔ＝４ｍｍが含まれる（図４参照）。
（２）円状銅シートの表面前処理
サンドペーパーで０．５ｍｍ厚の銅シートを研磨して、その両面を平坦にした。次に、銅シートを銅張積層板表面の洗浄剤に入れて浸し、５ｍｉｎ連続して撹拌し、銅シートの両面を滑らかにする。
（３）ナイフのクランピング及びワークの固定
プラウ切削ナイフを平削り盤にクランピングし、金属用５０２接着剤を用いて円状銅シートをステンレス正方状テーブルに貼り付けた後、正方状テーブルを平削り盤の万力に固定し、次に、ナイフの垂直方向以及び円状銅シートの表面をダイヤルゲージで校正する。
（４）平削り盤の作動パラメータの調整
プラウ切削ナイフの作動ストロークが銅シートの輪郭をカバーするように、平削り盤の作動ストロークを設定し、次にツール設定を行う。
（５）一次プラウ切削−押し出し
切削深さを１５０μｍ、ワーク送り量を２５０μｍに調節して、銅シートの縁部から一次プラウ切削を行うことで、銅シートの表面にアレイ状トレンチ構造を形成する。
（６）二次プラウ切削−押し出し
正方状テーブルを９０°回転させ、ダイヤルゲージでアルミ板の平面を再度校正し、ツール設定後、同じ切削深さ及び送り量で二次プラウ切削−押し出しを行った。二次プラウ切削−押し出しは銅シートの基体を切削するだけでなく、一次プラウ切削一押し出しによるトレンチに対して二次プラウ切削−押し出しを垂直に行い、最終的にトレンチ、凹孔、鱗状バリ、窪みなどの複合微細構造が得られ、製造プロセスは図５に示される。
（７）プラウ切削済みワークの処理
正方状テーブルを取り外し、正方状テーブルを送風乾燥オーブンに入れて１００℃で１０ｍｉｎ加熱し、室温に降温すると、接着剤が機能できなくなり、次に、加工済みの円状銅シートを取り出して、アルコールで洗浄し、複合微細構造集電体を得る。
【００２１】
本実施例で得られる複合微細構造銅集電体は、滑らかな下面９と複合微細構造を有する上面とを含み、前記上面はマイクロボス１０とトレンチ１１とを含み、前記マイクロボス１０はトレンチ１１により取り囲まれており、前記マイクロボス１０には、凹孔、鱗状バリ及び窪み構造が設けられる。マクロ構造の模式図を図１、実物図を図２、複合微細構造の走査型電子顕微鏡像を図３に示す。
【００２２】
図６に示すように、本実施例で得られた複合微細構造集電体は、電極板８に作製され、下部電池ケース７上に配置され、電解液６は、前記電極板８上の活物質を直接濡らし、前記電解液６は、電極板８、下部電池ケース７及びセパレータ５で構成されるキャビティ全体を満たしている。リチウムシート４は前記セパレータ５に密着しており、前記リチウムシート４の上面には、ガスケット３と弾性シート２が下から上へ順に配置され、前記ガスケット３と弾性シート２は圧力調整の役割を果たす。前記弾性シート２は、上部電池ケース１と密接に接触して、接触抵抗を低減し、電池内部の良好な導電性を確保する。電極板８が組み立てられて図２に示すようなリチウムイオン半電池となった後、前記リチウムイオン半電池の放電時に、リチウムシート４が脱リチウムを開始し、リチウムイオンがセパレータ５を介して電解液６に入り、次に電極板８上の活物質と接触して、リチウム挿入反応が起こる。同時に、電子が、ガスケット３、弾性シート２及び上部電池ケース１を順次通って下部電池ケース７に入り、下部電池ケース７が電極板８と密に接触しているため、電子は次に電極板８上の活物質に入り、リチウムイオンと電荷を中和し、このように、リチウムイオン半電池の放電プロセスが完了する。前記リチウムイオン半電池の充電時に、リチウムイオンがまず電極８上の活物質から脱離し、電解液６に入り、次にセパレータ５を介してリチウムシート４と接触する。電子は、電極板８上の活物質から移動し、下部電池ケース７、上部電池ケース１、弾性シート２、ガスケット３を通過してリチウムシート４上のリチウムイオンと電荷平衡を取り、それにより、充電プロセスが完了する。前記リチウムイオン半電池の充電・放電プロセス中に、前記銅集電体の表面にあるトレンチ、凹孔、鱗状バリ、窪みなどの複合微細構造が、活物質の体積変化のための緩衝空間を提供して、活物質と集電体の結合力を高め、それにより電池の可逆容量と容量安定性を向上させる。また、前記複合微細構造は、銅集電体と活物質の接触表面積を増加させ、活物質の担持量を増加させ、電極の導電性を改善し、電池のインピーダンスを低減させ、それにより容量を増加させ、レート特性を向上させるという目的を達成させる。
本実施例で提供されるリチウムイオン電池用の銅集電体を用いて、リチウムイオン半電池を構成し、ＬＡＮＤ電池試験システムＣＴ２００１Ａを用いて、前記リチウムイオン半電池に対してサイクル充放電試験を行い、得られた試験曲線を図７に示す。同図から分かるように、複合微細構造銅集電体を備えたリチウムイオン電池は、初期放電容量が３４５．０ｍＡｈ  ｇ−１であり、安定した容量が３６４．９ｍＡｈ  ｇ−１と高く、集電体にこのような構造がないリチウムイオン電池は、初期放電容量が２９４．６ｍＡｈ  ｇ−１であり、安定した容量が３０４．７ｍＡｈ  ｇ−１である。レート試験における特性を図８に示し、同図から分かるように、複合微細構造集電体を備えたリチウムイオン電池は、０．１Ｃ、０．２Ｃ、０．５Ｃ、０．１Ｃのレートでは、安定した容量が順次３７２、３７４．３、２７６．９、３７９．８ｍＡｈ  ｇ−１であり、一方、集電体にこのような構造がないリチウムイオン電池は、０．１Ｃ、０．２Ｃ、０．５Ｃ、０．１Ｃのレードでは、安定した容量が２８７．２、２８４、１１６．６、２９２．８ｍＡｈ  ｇ−１であり、このことから、複合微細構造集電体を備えたリチウムイオン電池は、０．２Ｃ及び０．５Ｃでは、レート充放電前に対する容量維持率が１００．６１％及び７４．４３％であり、一方、集電体にこのような構造がないリチウムイオン電池は、０．２Ｃ及び０．５Ｃでは、レート充放電前に対する容量維持率が９８．８９％及び４０．６０％であることが示されている。交流インピーダンス試験を図９に示し、複合微細構造集電体を備えたリチウムイオン電池のインピーダンスが小さいことは明らかである。
【００２３】
本発明の上記実施例は、本発明を明瞭に説明するための例に過ぎず、本発明の実施形態を限定するものではない。当業者であれば、上記説明に基づいて、他の異なる形態の変更又は変化を行うことができる。ここにすべての実施形態を列挙する必要はなく、また不可能なことである。本発明の精神及び原理を逸脱することなく行われるすべての修正、同等の置換及び改良などは、本発明の特許請求の範囲の特許範囲に含まれるものとする。
【図１】
2021518038.tif 000003
【図２】
2021518038.tif 000004
【図３】
2021518038.tif 000005
【図４】
2021518038.tif 000006
【図５】
2021518038.tif 000007
【図６】
2021518038.tif 000008
【図７】
2021518038.tif 000009
【図８】
2021518038.tif 000010
【図９】
2021518038.tif 000011
【手続補正書】
【提出日】令和2年10月6日(2020.10.6)
【手続補正１】
【補正対象書類名】明細書
【補正対象項目名】００２０
【補正方法】変更
【補正の内容】
【００２０】
実施例１
リチウムイオン電池用の複合微細構造集電体及びその製造方法であって、下記ステップ（１）〜ステップ（７）を含む。
（１）ナイフの設計
ナイフの材料はＷ１８Ｃｒ４Ｖである。主なナイフの角度には、前角α＝４０°、後角κ＝２０°、押し出し刃傾斜角β＝３０°及び成形角θ＝２０°が含まれる。ほかのナイフパラメータとしては、ナイフ幅Ｂ０＝２０ｍｍと厚さＬｔ＝４ｍｍが含まれる（図４参照）。
（２）円状銅シートの表面前処理
サンドペーパーで０．５ｍｍ厚の銅シートを研磨して、その両面を平坦にした。次に、銅シートを銅張積層板表面の洗浄剤に入れて浸し、５ｍｉｎ連続して撹拌し、銅シートの両面を滑らかにする。
（３）ナイフのクランピング及びワークの固定
プラウ切削ナイフを平削り盤にクランピングし、金属用５０２接着剤を用いて円状銅シートをステンレス正方状テーブルに貼り付けた後、正方状テーブルを平削り盤の万力に固定し、次に、ナイフの垂直方向以及び円状銅シートの表面をダイヤルゲージで校正する。
（４）平削り盤の作動パラメータの調整
プラウ切削ナイフの作動ストロークが銅シートの輪郭をカバーするように、平削り盤の作動ストロークを設定し、次にツール設定を行う。
（５）一次プラウ切削−押し出し
切削深さを１５０μｍ、ワーク送り量を２５０μｍに調節して、銅シートの縁部から一次プラウ切削を行うことで、銅シートの表面にアレイ状トレンチ構造を形成する。
（６）二次プラウ切削−押し出し
正方状テーブルを９０°回転させ、ダイヤルゲージで銅シートの平面を再度校正し、ツール設定後、同じ切削深さ及び送り量で二次プラウ切削−押し出しを行った。二次プラウ切削−押し出しは銅シートの基体を切削するだけでなく、一次プラウ切削一押し出しによるトレンチに対して二次プラウ切削−押し出しを垂直に行い、最終的にトレンチ、凹孔、鱗状バリ、窪みなどの複合微細構造が得られ、製造プロセスは図５に示される。
（７）プラウ切削済みワークの処理
正方状テーブルを取り外し、正方状テーブルを送風乾燥オーブンに入れて１００℃で１０ｍｉｎ加熱し、室温に降温すると、接着剤が機能できなくなり、次に、加工済みの円状銅シートを取り出して、アルコールで洗浄し、複合微細構造集電体を得る。
【手続補正２】
【補正対象書類名】明細書
【補正対象項目名】００２２
【補正方法】変更
【補正の内容】
【００２２】
図６に示すように、本実施例で得られた複合微細構造集電体は、電極板８に作製され、下部電池ケース７上に配置され、電解液６は、前記電極板８上の活物質を直接濡らし、前記電解液６は、電極板８、下部電池ケース７及びセパレータ５で構成されるキャビティ全体を満たしている。リチウムシート４は前記セパレータ５に密着しており、前記リチウムシート４の上面には、ガスケット３と弾性シート２が下から上へ順に配置され、前記ガスケット３と弾性シート２は圧力調整の役割を果たす。前記弾性シート２は、上部電池ケース１と密接に接触して、接触抵抗を低減し、電池内部の良好な導電性を確保する。電極板８が組み立てられて図２に示すようなリチウムイオン半電池となった後、前記リチウムイオン半電池の放電時に、リチウムシート４が脱リチウムを開始し、リチウムイオンがセパレータ５を介して電解液６に入り、次に電極板８上の活物質と接触して、リチウム挿入反応が起こる。同時に、電子が、ガスケット３、弾性シート２及び上部電池ケース１を順次通って下部電池ケース７に入り、下部電池ケース７が電極板８と密に接触しているため、電子は次に電極板８上の活物質に入り、リチウムイオンと電荷を中和し、このように、リチウムイオン半電池の放電プロセスが完了する。前記リチウムイオン半電池の充電時に、リチウムイオンがまず電極板８上の活物質から脱離し、電解液６に入り、次にセパレータ５を介してリチウムシート４と接触する。電子は、電極板８上の活物質から移動し、下部電池ケース７、上部電池ケース１、弾性シート２、ガスケット３を通過してリチウムシート４上のリチウムイオンと電荷平衡を取り、それにより、充電プロセスが完了する。前記リチウムイオン半電池の充電・放電プロセス中に、前記銅集電体の表面にあるトレンチ、凹孔、鱗状バリ、窪みなどの複合微細構造が、活物質の体積変化のための緩衝空間を提供して、活物質と集電体の結合力を高め、それにより電池の可逆容量と容量安定性を向上させる。また、前記複合微細構造は、銅集電体と活物質の接触表面積を増加させ、活物質の担持量を増加させ、電極の導電性を改善し、電池のインピーダンスを低減させ、それにより容量を増加させ、レート特性を向上させるという目的を達成させる。
本実施例で提供されるリチウムイオン電池用の銅集電体を用いて、リチウムイオン半電池を構成し、ＬＡＮＤ電池試験システムＣＴ２００１Ａを用いて、前記リチウムイオン半電池に対してサイクル充放電試験を行い、得られた試験曲線を図７に示す。同図から分かるように、複合微細構造銅集電体を備えたリチウムイオン電池は、初期放電容量が３４５．０ｍＡｈ  ｇ−１であり、安定した容量が３６４．９ｍＡｈ  ｇ−１と高く、集電体にこのような構造がないリチウムイオン電池は、初期放電容量が２９４．６ｍＡｈ  ｇ−１であり、安定した容量が３０４．７ｍＡｈ  ｇ−１である。レート試験における特性を図８に示し、同図から分かるように、複合微細構造集電体を備えたリチウムイオン電池は、０．１Ｃ、０．２Ｃ、０．５Ｃ、０．１Ｃのレートでは、安定した容量が順次３７２、３７４．３、２７６．９、３７９．８ｍＡｈ  ｇ−１であり、一方、集電体にこのような構造がないリチウムイオン電池は、０．１Ｃ、０．２Ｃ、０．５Ｃ、０．１Ｃのレードでは、安定した容量が２８７．２、２８４、１１６．６、２９２．８ｍＡｈ  ｇ−１であり、このことから、複合微細構造集電体を備えたリチウムイオン電池は、０．２Ｃ及び０．５Ｃでは、レート充放電前に対する容量維持率が１００．６１％及び７４．４３％であり、一方、集電体にこのような構造がないリチウムイオン電池は、０．２Ｃ及び０．５Ｃでは、レート充放電前に対する容量維持率が９８．８９％及び４０．６０％であることが示されている。交流インピーダンス試験を図９に示し、複合微細構造集電体を備えたリチウムイオン電池のインピーダンスが小さいことは明らかである。
【国際調査報告】
2021518038.tif 000012
2021518038.tif 000013
2021518038.tif 000014
2021518038.tif 000015